(57)【特許請求の範囲】
【請求項１】
セメント100重量部、最大粒径2.5mm以下の骨材50〜300重量部、及びカルシウムアルミネート2〜10重量部を含有してなるＡ剤と、
セメント100 重量部に対して固形分換算で2〜15重量部の固形分濃度が10〜50重量％の硫酸アルミニウム含有液からなるＢ剤を、
個別に圧送して吹付直前に混合して吹付けることを特徴とする吹付工法。
【請求項２】
さらに、セメント100 重量部に対して有機酸類0.1 〜2.0 重量部をＡ剤に含有してなることを特徴とする請求項１記載の吹付工法。
【請求項３】
さらに、セメントと骨材の合計100 重量部に対して繊維0.4 〜1.5 重量部をＡ剤に含有してなることを特徴とする請求項１又は２記載の吹付工法。
【請求項４】
セメント100重量部、最大粒径2.5mm以下の骨材50〜300重量部、及びカルシウムアルミネート2〜10重量部をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする吹付工法。
【請求項５】
セメント100重量部、最大粒径2.5mm以下の骨材50〜300重量部、カルシウムアルミネート2〜10重量部、及び有機酸類0.1 〜2.0 重量部をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする吹付工法。
【請求項６】
セメント100重量部、最大粒径2.5mm以下の骨材50〜300重量部、カルシウムアルミネート2〜10重量部、有機酸類0.1 〜2.0 重量部、及び、セメントと骨材の合計100 重量部に対して0.4 〜1.5 重量部の繊維をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする吹付工法。
【発明の詳細な説明】
【０００１】
【発明の属する技術分野】
本発明は、セメント組成物、主にトンネル掘削後、又は、道路等の斜面構築後のトンネル内面や斜面に吹付けて、地山や斜面を安定化するための道路工事や補修工事等に使用される吹付材料に関する。
【０００２】
【従来の技術】
近年、直径が２〜５ｍの小断面の導水路トンネル等は、トンネルボーリングマシン（ＴＢＭ）で掘削されるケースが多く、掘削後の岩盤の安定化に吹付コンクリートが用いられている。
しかしながら、従来の吹付けでは大型の施工機械を使用したり、使用するコンクリートを坑外から搬入したりなければならないため、作業スペースやコンクリートの作業時間を制約してしまうという課題があった。
【０００３】
これら課題を解決する手段として、バッチ練りのモルタルと、カルシウムアルミネートを含有する急硬材スラリーを併用して、作業時間の短縮と作業環境とを改善した吹付工法（特開平３−１２２０４０号公報参照）や、ＴＢＭで掘削できる小断面トンネルにおいて、施工性を高めた吹付材料として、セメント、最大粒径2.5 mmの骨材、消石灰含有物質、及びアルカリ金属アルミン酸塩を含有する吹付材料（特開平９−２２７１９８号参照）が提案されている。
【０００４】
【発明が解決しようとする課題】
しかしながら、カルシウムアルミネートを含有する急硬材スラリーを用いた場合、吹付直後の急結性を改良する必要があった。
又、セメント、最大粒径2.5 mmの骨材、消石灰含有物質、及びアルカリ金属アルミン酸塩を含有する吹付材料は、アルカリ金属アルミン酸塩を使用しているため、作業員への薬傷対策を十分配慮する必要があった。そのために、作業員は吹付時には保護具を着用しなければならず、作業性が劣ってしまうという課題があった。
さらに、長期強度の発現性や耐久性の点を改良する必要があった。
【０００５】
本発明者は、前記課題を解消すべく種々検討を重ねた結果、特定の吹付材料の使用により、前記課題を解消される知見を得て本発明を完成するに至った。
【０００６】
【課題を解決するための手段】
即ち、本発明は、セメント100重量部、最大粒径2.5mm以下の骨材50〜300重量部、及びカルシウムアルミネート2〜10重量部を含有してなるＡ剤と、
セメント100 重量部に対して固形分換算で2〜15重量部の固形分濃度が10〜50重量％の硫酸アルミニウム含有液からなるＢ剤を、
個別に圧送して吹付直前に混合して吹付けることを特徴とする吹付工法であり、さらに、セメント100 重量部に対して有機酸類0.1 〜2.0 重量部をＡ剤に含有してなることを特徴とする該吹付工法であり、さらに、セメントと骨材の合計100 重量部に対して繊維0.4 〜1.5 重量部をＡ剤に含有してなることを特徴とする該吹付工法であり、セメント100重量部、最大粒径2.5mm以下の骨材50〜300重量部、及びカルシウムアルミネート2〜10重量部をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする該吹付工法であり、セメント100重量部、最大粒径2.5mm以下の骨材50〜300重量部、カルシウムアルミネート2〜10重量部、及び有機酸類0.1 〜2.0 重量部をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする吹付工法であり、セメント100重量部、最大粒径2.5mm以下の骨材50〜300重量部、カルシウムアルミネート2〜10重量部、有機酸類0.1 〜2.0 重量部、及び、セメントと骨材の合計100 重量部に対して0.4 〜1.5 重量部の繊維をドライ混合し、ドライ混合したモルタルと水とを混練してＡ剤とし、セメント100 重量部に対して固形分換算で2〜15重量部の固形分濃度が10〜50重量％の硫酸アルミニウム含有液をＢ剤とし、このＡ剤とＢ剤を個別に圧送して吹付直前に混合して吹付けることを特徴とする吹付工法である。
【０００７】
【発明の実施の形態】
以下、本発明をさらに詳細に説明する。
【０００８】
本発明で使用するセメントとしては、通常用いられる、普通・早強・超早強等の各種ポルトランドセメントや、これらのポルトランドセメントに高炉スラグ、フライアッシュ、又はシリカを混合した各種混合セメント、さらには、3CaO・SiO2や11CaO ・7Al2O3・CaF2を主成分とする変性ポルトランドセメント等が挙げられる。
【０００９】
本発明で使用する骨材は、天然砂、珪砂、及び石灰砂のいずれも使用でき、その最大粒径は2.5 mm以下であり、1.5 mm以下が好ましい。最大粒径が2.5 mmを越えると吹付施工の際に跳ね返りが多くなり、ポンプ圧送性が悪化する。
【００１０】
骨材の使用量は、作業性、初期強度発現性、及び耐久性の点で、セメント100 重量部に対して、50〜300 重量部が好ましく、100 〜200 重量部がより好ましい。50重量部未満だと耐久性が低いおそれがあり、300 重量部を越えると初期強度発現性が低く、跳ね返りも多くなるおそれがある。
【００１１】
本発明で使用するカルシウムアルミネートは、初期にセメントコンクリートの凝結を起こさせる急結成分である。
カルシウムアルミネートとは、カルシアを含む原料と、アルミナを含む原料とを混合して、キルンでの焼成や、電気炉での溶融等の熱処理をして得られる、ＣａＯとＡl2Ｏ3 とを主たる成分とし、水和活性を有する物質の総称であり、ＣａＯ及び／又はＡl2Ｏ3 の一部が、アルカリ金属酸化物、アルカリ土類金属酸化物、酸化ケイ素、酸化チタン、酸化鉄、アルカリ金属ハロゲン化物、アルカリ土類金属ハロゲン化物、アルカリ金属硫酸塩、及びアルカリ土類金属硫酸塩等と置換した化合物、あるいは、ＣａＯとＡl2Ｏ3 とを主たる成分とするものに、これらが少量固溶した物質である。鉱物形態としては、結晶質、非晶質いずれであってもよい。
【００１２】
これらの中では、反応活性の点で、非晶質のカルシウムアルミネートが好ましく、Ｃ12Ａ7 組成に対応する熱処理物を急冷した非晶質のカルシウムアルミネートがより好ましい。
【００１３】
カルシウムアルミネートの粒度は、ブレーン値で５０００ｃｍ2 ／ｇ以上が好ましい。５０００ｃｍ2 ／ｇ未満だと急結性や初期強度発現性が低下するおそれがある。
【００１４】
カルシウムアルミネートの使用量は、作業性、初期強度発現性、及び耐久性の点で、セメント100 重量部に対して、２〜１０重量部が好ましく、３〜７重量部がより好ましい。２重量部未満だと凝結力や強度発現性が低下するおそれがあり、１０重量部を越えるとモルタルの可使時間を確保できにくく、耐久性が得られないおそれがある。
【００１５】
本発明で使用する硫酸アルミニウムは、セメント又はカルシウムアルミネートと反応し、初期の凝結を促進し、強度発現性を向上するために使用するものである。
【００１６】
硫酸アルミニウムは、粉塵の発生がなくなり、作業員への安全性も向上し、作業環境が好ましくなり、長期強度の発現性が良好となり、耐久性が向上する点で、硫酸アルミニウム含有液とすることが好ましい。
【００１７】
硫酸アルミニウム含有液とは、硫酸アルミニウムを水に溶解させた水溶液又は硫酸アルミニウムを水に懸濁させたスラリーをいう。
硫酸アルミニウムの粒度や純度は、市販品程度でよく、多少の不純物は影響しない。
【００１８】
硫酸アルミニウム含有液の濃度は、温度により水に対する溶解度が異なるため、特に限定されるものではないが、できるだけ高い濃度であることが好ましい。硫酸アルミニウム含有液の固形分濃度は、１０〜５０重量％が好ましく、２０〜４０重量％がより好ましい。１０重量％未満だと硫酸アルミニウムの濃度が小さくなるので、強度発現性を阻害するおそれがあり、５０重量％を越えると温度が低下した場合、硫酸アルミニウムが固体として再析出したり、長期強度発現性が小さいおそれがある。
【００１９】
硫酸アルミニウム含有液の使用量は、セメント100 重量部に対して、固形分換算で２〜１５重量部が好ましく、５〜１０重量部がより好ましい。２重量部未満だと強度発現性が小さいおそれがあり、１５重量部を越えると初期凝結が遅れ、地山に対する付着性が小さくなるおそれがある。
【００２０】
本発明で使用する有機酸類としては、クエン酸、グルコン酸、酒石酸、及びリンゴ酸又はそのナトリウム塩等が挙げられ、その一種又は二種以上を使用できる。これらの中では、遅延性や強度発現性が高い点で、クエン酸、グルコン酸、及び／又は酒石酸が好ましい。
【００２１】
有機酸類の粒子径は特に限定されるものではないが、一般に市販されている製品の粒子径のものを使用できる。
【００２２】
有機酸類の使用量は、セメント100 重量部に対して、0.1 〜2.0 重量部が好ましく、0.3 〜1.0 重量部がより好ましい。0.1 重量部未満だと目的とする凝結力や強度発現性が得られず、特に低温や高温での施工時に凝結力の低下が顕著となるおそれがあり、2.0 重量部を越えると強度発現性が小さく、可使時間を確保できず、ゲル化する時間が長くなり、吹付け時のダレや剥離の原因となるおそれがある。
【００２３】
本発明で使用する繊維とは、セラミックファイバーや耐アルカリガラスファィバーなどの無機系繊維、カーボンファイバー、ポリエチレンファィバー、ビニロンファイバー、アラミドファイバー、及びポリアクリルファイバー等の有機系繊維、並びに、スチールファィバー等が挙げられる。これらの中では、セメントと骨材を乾式法により混合したドライモルタルでの混合性や施工性の点で、耐アルカリガラスファィバー、カーボンファイバー、ポリエチレンファイバー、ビニロンファイバー、又はポリアクリルファイバーのうちの一種又は二種以上が好ましい。
【００２４】
繊維の長さは特に限定されるものではないが、３〜30mmが好ましく、６〜12mmがより好ましい。
【００２５】
繊維の使用量は、セメントと骨材を混合したドライモルタル100 重量部に対して、0.4 〜1.5 重量部が好ましく、0.5 〜1.2 重量部がより好ましい。0.4 重量部未満だと目的とする強度が得られないおそれがあり、1.5 重量部を越えるとドライモルタル混合時の混合分散性が悪化したり、強度発現性が低下したりするおそれがある。
【００２６】
本発明では、必要に応じて、さらに、減水剤や増粘剤等を使用してもよい。
【００２７】
本発明で使用する減水剤とは、セメントコンクリートの流動性や急結材の分散安定性を改善するために使用するものをいい、特に硫酸アルミニウム含有液の濃度が大きい場合に好適である。減水剤としては、液状や粉状のものいずれも使用できる。減水剤としては、ポリオール誘導体、リグニンスルホン酸塩やその誘導体、及び高性能減水剤等が挙げられ、これらの一種又は二種以上を併用してもよい。これらの中では、高強度発現性や分散安定性の点で、高性能減水剤が好ましい。高性能減水剤により、急結材の使用量を少なくでき、又、粉塵の発生量、及びリバウンド率が極めて少なくできる。
【００２８】
高性能減水剤としては、アルキルアリルスルホン酸塩のホルマリン縮合物、ナフタレンスルホン酸塩のホルマリン縮合物、メラミンスルホン酸塩のホルマリン縮合物、及びポリカルボン酸系高分子化合物等が挙げられ、液状や粉状のものいずれも使用でき、これらの一種又は二種以上を併用してもよい。これらの中では、効果が大きい点で、ナフタレンスルホン酸塩のホルマリン縮合物、メラミンスルホン酸塩のホルマリン縮合物、及びポリカルボン酸系高分子化合物が好ましい。
【００２９】
本発明で使用する増粘剤とは、セメントコンクリートに粘性を与え、吹付直後のダレを防止し、リバウンド率を小さくし、粉塵発生を抑制するものをいう。増粘剤としては、メチルセルロース、エチルセルロース、ヒドロキシエチルセルロース、ヒドロキシプロピルセルロース、ヒドロキシエチルメチルセルロース、ヒドロキシプロピルメチルセルロース、及びヒドロキシエチルエチルセルロース等のセルロース類、アルギン酸、アルギン酸ナトリウム、β−１，３グルカン、プルラン、グアガム、カゼイン、及びウェランガム等の多糖類、酢酸ビニル、エチレン、塩化ビニル、メタクリル酸、アクリル酸、アクリル酸ナトリウム、及び不飽和カルボン酸等のビニル重合体やこれらの共重合体、並びに、酢酸ビニル重合体やその共重合体をケン化しポリビニルアルコール骨格に変性したもの等のエマルジョン類等が挙げられ、これらの一種又は二種以上を併用してもよい。これらの中では、初期凝結を阻害しにくい点で、セルロース類が好ましい。
【００３０】
さらに、本発明では、リン酸塩、ホウ酸又はその塩、及びアルコール類等の凝結遅延剤を使用してもよい。
又、微粉スラグ、微粉フライアッシュ、ベントナイト、メタカオリオン、及びシリカフューム等の平均粒径１０μｍ以下の超微粉を使用してもよい。
又、急結材の急結性を向上させるために、アルカリ金属炭酸塩やアルカリ土類金属水酸化物を使用してもよい。
【００３１】
本発明で使用するセメント組成物の使用方法は特に限定されるものではないが、施工性が良好な点で、吹付材料として使用することが好ましい。この場合、施工性の点で、吹付材料を、セメント、最大粒径2.5 mm以下の骨材、カルシウムアルミネート、及び必要に応じて配合する有機酸類を含有してなるＡ剤と硫酸アルミニウムを含有してなるＢ剤とに分け、Ａ剤とＢ剤を個別に圧送して吹付直前に混合して吹付けることが好ましい。Ａ剤とＢ剤に分けた場合には例えば、セメント、最大粒径2.5 mm以下の骨材、カルシウムアルミネート、及び必要に応じて配合する有機酸類を乾燥状態でドライ混合し、その後、ドライ混合したモルタルと水とを混練してＡ剤とし、硫酸アルミニウムの水溶液をＢ剤とし、このＡ剤とＢ剤を個別に圧送して吹付けすることが好ましい。
【００３２】
本発明においては、吹付現場で、各材料を配合し、混合することなく、水を配合して混練するだけで使用できる点で、ドライ混合したモルタルを使用することが好ましい。
【００３３】
ドライ混合で使用する混合ミキサーとしては、Ｖ型ブレンダーやナウターミキサーなどいずれのミキサーも使用できるが、繊維の分散性の点で、ナウターミキサーが好ましい。
【００３４】
又、モルタルの混練りに使用するミキサーとしては、タライ型ミキサー、ホーバー型ミキサー、及び二軸ミキサー等のバツチ練りミキサーを使用できる。
これらの中では、施工性の点で、連続的に混練りすることが好ましい。
【００３５】
ここで、混練に使用する水の量は特に限定されるものではないが、ポンプで圧送が可能な流動性が得られるように、例えば、フロー値として180 〜260 mmになるように水を加えることが好ましい。
【００３６】
混練りしたモルタルを圧送するポンプは特に限定されるものではなく、例えば、ピストン式ポンプ、スクイズ式ポンプ、及びスネイク式ポンプ等のポンプを使用できる。これらの中では、作業性の点で、例えば、供給された吹付材料を混合機の先端の羽根で圧入された水と混練し、それに連結しているスネイク式のポンプで連続的に圧送する連続混練り圧送装置で混練り圧送する方法が、作業性の点で、好ましい。
【００３７】
硫酸アルミニウムの含有液を圧送するポンプは特に限定されるものではないが、ピストン式ポンプ、スクイズ式ポンプ、及びスネイク式ポンプ等を使用することができる。
【００３８】
混練り圧送されたモルタルであるＡ剤と、硫酸アルミニウム含有液であるＢ剤とを混合する方法は特に限定されるものではないが、以下の方法が挙げられる。即ち、ＮＡＴＭ（ニュー・オーストリアン・工法）等で使用されているように、Ｙ字管を用いてＡ剤にＢ剤を混合する際、Ｂ剤をエアーで搬送し、吹付けることができる。又、リング周囲に数カ所の孔を有するインレットピースにポンプ圧送したＢ剤をエアーで圧入し、Ａ剤と混合し、吹付けることもできる。これらの中では、混合性の点で、インレットピースを使用する混合方法が好ましい。
【００３９】
この場合、吐出量は特に制限しないが、Ａ剤の吐出量は３ｍ3 ／ｈ以下にすることが好ましい。
【００４０】
【実施例】
以下、本発明を実施例に基づいてさらに詳細に説明する。
【００４１】
実施例１
セメント１００重量部、表１に示す骨材１５０重量部、カルシウムアルミネート５重量部、有機酸０．５重量部、及びセメントと骨材の合計１００重量部に対して繊維０．８重量部をナウターミキサーで混合してプレミックスのドライモルタルを200 kg製造した。
製造したドライモルタルをドイツのＰＦＴ社製Ｇ４連続ミキサーポンプに投入し、フロー値200 mmになるように水を添加してモルタルとし、2.1 m3／hrの能力で連続混練り圧送した。
又、３０％濃度の硫酸アルミニウム水溶液をプランジャー式ポンプで圧送し、モルタル中のセメント１００重量部に対して、固形分換算で８重量部になるように、ノズル手前に取り付けたインレツトピースに3.5kgf/cm2のエアーとともにインレットピースの中を通るモルタルに圧入、混合して吹付材料とし、側壁に厚さ２ｃｍになるように１m2の広さに吹付け、ポンプ圧送速度とリバウンド率を測定した。結果を表１に併記する。
【００４２】
＜使用材料＞
セメント：普通ポルトランドセメント、市販品
骨材ア：新潟県青海産石灰砂乾燥品、最大粒径３．０mm
骨材イ：新潟県青海産石灰砂乾燥品、最大粒径２．５mm
骨材ウ：新潟県青海産石灰砂乾燥品、最大粒径１．５mm
骨材エ：新潟県青海産石灰砂乾燥品、最大粒径１．２mm
カルシウムアルミネート：Ｃ12Ａ7 組成に対応するもの、非晶質、ブレーン値６１００ｃｍ2 ／ｇ
有機酸：クエン酸
繊維：ビニロンファィバー長さ６mm、クラレ社製
硫酸アルミニウム：市販品
側壁：高さ３．５ｍ、幅２．５ｍの模擬トンネルの側壁
【００４３】
＜測定方法＞
ポンプ圧送速度：１分間運転したときの圧送容量を測定した（単位：m3/hr ）。
リバウンド率：１分間側壁に吹付けた時の、（跳ね返った量／吹付量）×100 で示した（単位：％）。
【００４４】
【表１】
0003929172.tif 000002
【００４５】
実施例２
セメント１００重量部、表２に示す量の骨材エ、カルシウムアルミネート５重量部、有機酸０．５重量部、及びセメントと骨材の合計１００重量部に対して繊維０．８重量部を混合してドライモルタルを製造し、モルタル中のセメント１００重量部に対して、３０％濃度の硫酸アルミニウム水溶液を固形分換算で８重量部圧入して吹付材料としたこと以外は実施例１と同様に行い、リバウンド率、圧縮強度、及びクラックの有無を測定した。結果を表２に併記する。
【００４６】
＜測定方法＞
クラックの有無：面積１m2、厚さ２cmに吹付け、１ケ月後に観察した。
圧縮強度  ：JIS R 5201に準じて、20℃、所定の材齢で測定した（単位：N/mm2 ）。
【００４７】
【表２】
0003929172.tif 000003
【００４８】
実施例３
セメント１００重量部、骨材エ１５０重量部、表３に示す量のカルシウムアルミネート、及び有機酸０．５重量部を配合してドライ混合し、次いでセメント１００重量部に対して、水４５重量部を加え、JIS R 5201に準じてモルタルミキサーで混練りしモルタルを調製した。
このモルタル中のセメント１００重量部に対して、３０％濃度の硫酸アルミニウム含有液を固形分換算で８重量部添加して１０秒間混練りし、すばやく型枠に充填した。その後、２０℃でプロクター貫入抵抗値を測定して始発時間、終結時間、及び圧縮強度の測定を行った。結果を表３に併記する。
【００４９】
＜測定方法＞
始発時間  ：プロクター貫入抵抗値が500psiに達する時間を測定した（単位：分）。
終結時間  ：プロクター貫入抵抗値が4,000psiに達する時間を測定した（単位：分）。
モルタル可使時間：モルタルフロー値が１６０ｍｍ以下になる時間を測定した。
【００５０】
【表３】
0003929172.tif 000004
【００５１】
実施例４
セメント１００重量部、骨材エ１５０重量部、カルシウムアルミネート５重量部、及び有機酸０．５重量部をドライ混合し、次いでセメント１００重量部に対して、水４５重量部を加えてモルタルを調製し、このモルタル中のセメント１００重量部に対して、表４に示す濃度の硫酸アルミニウム含有液を固形分換算で８重量部添加して混練りしたこと以外は、実施例３と同様に行った。結果を表４に併記する。
【００５２】
【表４】
0003929172.tif 000005
【００５３】
実施例５
セメント１００重量部、骨材エ１５０重量部、カルシウムアルミネート５重量部、及び有機酸０．５重量部をドライ混合し、次いでセメント１００重量部に対して、水４５重量部を加えてモルタルを調製し、このモルタル中のセメント１００重量部に対して、３０％濃度の硫酸アルミニウム含有液を固形分換算で表５に示す量添加して混練りしたこと以外は、実施例３と同様に行った。結果を表５に併記する。
【００５４】
【表５】
0003929172.tif 000006
【００５５】
実施例６
セメント１００重量部、骨材エ１５０重量部、カルシウムアルミネート５重量部、及び表６に示す量の有機酸をドライ混合し、次いでセメント１００重量部に対して、水４５重量部を加えてモルタルを調製し、このモルタル中のセメント１００重量部に対して、３０％濃度の硫酸アルミニウム含有液を固形分換算で８重量部添加して混練りしたこと以外は、実施例３と同様に行った。結果を表６に併記する。
【００５６】
【表６】
0003929172.tif 000007
【００５７】
実施例７
セメント１００重量部、骨材エ１５０重量部、カルシウムアルミネート５重量部、有機酸０．５重量部、及びセメントと骨材の合計１００重量部に対して表７に示す量の繊維を混合してドライモルタルを製造し、モルタル中のセメント１００重量部に対して、３０％濃度の硫酸アルミニウム水溶液を固形分換算で８重量部圧入して吹付材料としたこと以外は実施例１と同様に行い、リバウンド率、圧縮強度、及びクラックの有無を測定した。結果を表７に併記する。
【００５８】
【表７】
0003929172.tif 000008
【００５９】
実施例８
セメント１００重量部、骨材エ１５０重量部、カルシウムアルミネート５重量部、有機酸０．５重量部、及びセメントと骨材の合計１００重量部に対して繊維０．８重量部を混合してドライモルタルを製造し、モルタル中のセメント１００重量部に対して、３０％濃度の硫酸アルミニウム水溶液を固形分換算で８重量部圧入して吹付材料としたこと以外は実施例１と同様に行った。
又、４×４×１６cmの三連型枠に、同様に吹付け、所定の材齢ごとの圧縮強度を測定した。
吹付けの状況は、粉塵の発生も少なく、ダレもなく、跳ね返りも少なく、吹付け直後の凝結力も高く、目的とした性状を満足した結果が得られた。
又、圧縮強度も室内試験とほぼ同様に、１時間で１．１N/mm2 、１日で２３．０N/mm2 、２８日で４９．８N/mm2 とほぼ同様な結果が得られた。
【００６０】
【発明の効果】
本発明のセメント組成物を使用することにより、小断面トンネルのような狭い作業空間においても、作業者への安全性を確保した良好な環境下で作業できる。又、吹付後の初期や長期の強度発現性が高いために、２〜３ｃｍの薄さで掘削後の地山や岩盤を安定化させることができる。さらに、連続ミキサーポンプを使用することにより、作業効率が高まる等の効果を奏する。